(57)【要約】【課題】  樹脂系複合材製品に形成された空隙欠損部に樹脂を確実に充填して、修理後の製品の品質・強度の低下を阻止することができ、なおかつ、多様な欠損状況に対応し得る欠損修理方法を提供する。【解決手段】  複合材パネル１に形成された空隙欠損部２の開口部２ａの周囲領域を柔軟な被覆材１０で被覆して、複合材パネル１と被覆材１０とで囲まれる特定空間を気密状態とし、この特定空間から空気を排出して特定空間内の圧力を所定の真空圧とする。その後、被覆材１０の外側に樹脂溜まり６０を設けてこの樹脂溜まり６０に液状の樹脂５を溜め、被覆材１０に樹脂流入孔１２を穿設することにより、樹脂溜まり６０に溜められた液状の樹脂５を特定空間内の真空圧により空隙欠損部２内に流入させ、硬化させる。【選択図】図１
2006187897.tif 000002
【特許請求の範囲】
【請求項１】
樹脂系複合材製品に形成された、開口部を有する空隙欠損部に樹脂を充填して修理を行う欠損部修理方法であって、
前記開口部の周囲領域を柔軟な被覆材で被覆して前記樹脂系複合材製品と前記被覆材とで囲まれる特定空間を気密状態とする被覆密閉工程と、
前記特定空間から空気を排出して前記特定空間内の圧力を所定の真空圧とする真空引き工程と、
前記被覆材の外側に樹脂溜まりを設け、この樹脂溜まりに液状の樹脂を溜めることにより、前記被覆材を隔てて液状の樹脂を前記開口部に隣接させる樹脂溜め工程と、
前記被覆材の前記開口部に隣接している部分に樹脂流入孔を穿設して、前記特定空間内の真空圧により、前記樹脂溜まりに溜められた液状の樹脂を前記樹脂流入孔及び前記開口部を介して前記空隙欠損部内に流入させる樹脂流入工程と、
前記空隙欠損部内に流入させた樹脂を硬化させる樹脂硬化工程と、
を備えることを特徴とする複合材の欠損部修理方法。
【請求項２】
樹脂系複合材製品の内部に形成された空隙欠損部に樹脂を充填して修理を行う欠損部修理方法であって、
前記空隙欠損部に連通する連通孔を前記樹脂系複合材製品に穿設する連通孔穿設工程と、
前記連通孔の周囲領域を柔軟な被覆材で被覆して前記樹脂系複合材製品と前記被覆材とで囲まれる特定空間を気密状態とする被覆密閉工程と、
前記特定空間から空気を排出して前記特定空間内の圧力を所定の真空圧とする真空引き工程と、
前記被覆材の外側に樹脂溜まりを設け、この樹脂溜まりに液状の樹脂を溜めることにより、前記被覆材を隔てて液状の樹脂を前記連通孔に隣接させる樹脂溜め工程と、
前記被覆材の前記連通孔に隣接している部分に樹脂流入孔を穿設して、前記特定空間内の真空圧により、前記樹脂溜まりに溜められた液状の樹脂を前記樹脂流入孔及び前記連通孔を介して前記空隙欠損部内に流入させる樹脂流入工程と、
前記空隙欠損部内に流入させた樹脂を硬化させる樹脂硬化工程と、
を備えることを特徴とする複合材の欠損部修理方法。
【発明の詳細な説明】
【技術分野】
【０００１】
本発明は、複合材の欠損部修理方法に関し、特に、樹脂系複合材製品の端部又は内部に形成された空隙欠損部に樹脂を充填して修理を行う欠損部修理方法に関する。
【背景技術】
【０００２】
現在、航空機等の構造部材として、繊維強化樹脂複合材等の「樹脂系複合材」で構成されたパネル（以下「複合材パネル」という）が使用されている。かかる複合材パネルの端部や内部には、成形時に空隙欠損部が形成される場合があり、この空隙欠損部によりパネル強度が低下してしまうことがある。このため、近年においては、複合材パネルに形成された空隙欠損部に樹脂を充填して修理を行う技術が種々提案されている。
【０００３】
例えば、複合材パネルの端部に形成された空隙欠損部を修理する方法としては、図３に示すように、複合材パネル１００に形成された開口部１１１から、修理用の樹脂２００を刷毛３００やヘラを用いて空隙欠損部１１０に充填し、２枚のプレート４００で複合材パネル１００を挟み込んで樹脂２００を含浸させる「樹脂挟入法」が提案されている。
【０００４】
また、複合材パネルの内部に形成された空隙欠損部を修理する方法としては、図４に示すように、複合材パネル１００の内部の空隙欠損部１２０に連通する連通孔１３０を２つ穿設し、注射器５００等を用いて一方の連通孔１３０から修理用の樹脂３００を空隙欠損部１２０に注入する「樹脂注入法」が提案されている。また、バルブや連通管が設けられた接続治具６００で連通孔１３０を被覆してその周囲をシール材７００で密封し、被覆密封した部分から空気を排出して空隙欠損部１２０の内部を真空状態とした後、連通孔１３０から空隙欠損部１２０に修理用の樹脂３００を注入する方法も提案されている（例えば、特許文献１参照。）。
【特許文献１】特開平７−１３７１５４号公報
【発明の開示】
【発明が解決しようとする課題】
【０００５】
しかし、前記した樹脂挟入法（図３）を採用すると、修理用の樹脂２００が複合材パネル１００の空隙欠損部１１０の末端部まで充填されず、図３（ｂ）に示すような樹脂未充填部１１２が残存する場合があった。このように樹脂未充填部１１２が残存すると、修理後の複合材パネル１００の品質・強度が低下し、再修理の必要が生じてしまう。
【０００６】
また、前記した樹脂注入法（図４）においては、複合材パネル１００に連通孔１３０を「２つ」穿設する必要があるが、空隙欠損部１２０のサイズが小さい場合や、複数の空隙欠損部１２０が近接した状態で形成されている場合には、全ての空隙欠損部１２０毎に連通孔１３０を「２つ」ずつ穿設することが困難（ないし不可能）となっていた。一方、連通孔１３０を「１つ」だけ穿設して修理用の樹脂２００を注入すると、樹脂２００が空隙欠損部１２０の末端部まで充填されず、依然として空隙欠損部が残存する場合がある。かかる場合には、修理後の複合材パネル１００の品質・強度の低下を招くこととなる。
【０００７】
また、特許文献１に記載された方法においては、金属や樹脂で構成された接続治具６００で連通孔１３０を被覆してその周囲を密封する必要があるが、複合材パネル１００が複雑な曲面を有する場合には、その曲面上に接続治具６００を配置してその周囲を密封するのが困難となる。このため、修理可能な製品や部位が限定され、多様な欠損状況に対応することができない可能性があった。
【０００８】
本発明の課題は、樹脂系複合材製品に形成された空隙欠損部に樹脂を確実に充填して修理後の製品の品質・強度の低下を阻止することができ、なおかつ、多様な欠損状況に対応し得る複合材の欠損修理方法を提供することである。
【課題を解決するための手段】
【０００９】
以上の課題を解決するために、請求項１に記載の発明は、樹脂系複合材製品に形成された、開口部を有する空隙欠損部に樹脂を充填して修理を行う欠損部修理方法であって、前記開口部の周囲領域を柔軟な被覆材で被覆して前記樹脂系複合材製品と前記被覆材とで囲まれる特定空間を気密状態とする被覆密閉工程と、前記特定空間から空気を排出して前記特定空間内の圧力を所定の真空圧とする真空引き工程と、前記被覆材の外側に樹脂溜まりを設け、この樹脂溜まりに液状の樹脂を溜めることにより、前記被覆材を隔てて液状の樹脂を前記開口部に隣接させる樹脂溜め工程と、前記被覆材の前記開口部に隣接している部分に樹脂流入孔を穿設して、前記特定空間内の真空圧により、前記樹脂溜まりに溜められた液状の樹脂を前記樹脂流入孔及び前記開口部を介して前記空隙欠損部内に流入させる樹脂流入工程と、前記空隙欠損部内に流入させた樹脂を硬化させる樹脂硬化工程と、を備えることを特徴とする。
【００１０】
請求項１に記載の発明によれば、樹脂系複合材製品に形成された開口部の周囲領域を被覆材で被覆し、製品と被覆材とで囲まれる特定空間を気密状態とする。そして、この特定空間から空気を排出して特定空間内の圧力を所定の真空圧とした後に、被覆材の特定部分（開口部に隣接している部分）に樹脂流入孔を穿設することにより、被覆材の外側に設けられた樹脂溜まり内の液状の樹脂を、特定空間内の真空圧により空隙欠損部内に流入させ、硬化させる。
【００１１】
すなわち、特定空間内の空隙欠損部から空気を排出した状態で、この空隙欠損部に液状の樹脂を流入させて硬化させるので、空隙欠損部全体に樹脂を確実に充填することができ、樹脂未充填部の発生を防止することができる。従って、修理後の製品の品質・強度の低下を阻止することができる。また、柔軟な被覆材を採用しているので、製品が複雑な曲面を有する場合においても、開口部の周囲領域を容易に被覆して密閉することができる。従って、多様な製品形状に対応することができるので、修理可能な製品の種類がきわめて多くなるとともに、所定の製品において修理可能部位が限定されることが少なく、多様な欠損状況に対応することができる。
【００１２】
請求項２に記載の発明は、樹脂系複合材製品の内部に形成された空隙欠損部に樹脂を充填して修理を行う欠損部修理方法であって、前記空隙欠損部に連通する連通孔を前記樹脂系複合材製品に穿設する連通孔穿設工程と、前記連通孔の周囲領域を柔軟な被覆材で被覆して前記樹脂系複合材製品と前記被覆材とで囲まれる特定空間を気密状態とする被覆密閉工程と、前記特定空間から空気を排出して前記特定空間内の圧力を所定の真空圧とする真空引き工程と、前記被覆材の外側に樹脂溜まりを設け、この樹脂溜まりに液状の樹脂を溜めることにより、前記被覆材を隔てて液状の樹脂を前記連通孔に隣接させる樹脂溜め工程と、前記被覆材の前記連通孔に隣接している部分に樹脂流入孔を穿設して、前記特定空間内の真空圧により、前記樹脂溜まりに溜められた液状の樹脂を前記樹脂流入孔及び前記連通孔を介して前記空隙欠損部内に流入させる樹脂流入工程と、前記空隙欠損部内に流入させた樹脂を硬化させる樹脂硬化工程と、を備えることを特徴とする。
【００１３】
請求項２に記載の発明によれば、樹脂系複合材製品の内部に形成された空隙欠損部に連通する連通孔を穿設し、この連通孔の周囲領域を被覆材で被覆し、製品と被覆材とで囲まれる特定空間を気密状態とする。そして、この特定空間から空気を排出して特定空間内の圧力を所定の真空圧とした後に、被覆材の特定部分（連通孔に隣接している部分）に樹脂流入孔を穿設することにより、被覆材の外側に設けられた樹脂溜まり内の液状の樹脂を、特定空間内の真空圧により空隙欠損部内に流入させ、硬化させる。
【００１４】
すなわち、特定空間内の空隙欠損部から空気を排出した状態で、この空隙欠損部に液状の樹脂を流入させて硬化させるので、空隙欠損部全体に樹脂を確実に充填することができ、樹脂未充填部の発生を防止することができる。従って、修理後の製品の品質・強度の低下を阻止することができる。また、柔軟な被覆材を採用しているので、製品が複雑な曲面を有する場合においても、連通孔の周囲領域を容易に被覆して密閉することができる。この結果、多様な製品形状に対応することができるので、修理可能な製品の種類がきわめて多くなるとともに、所定の製品において修理可能部位が限定されることが少なく、多様な欠損状況に対応することができる。
【００１５】
また、請求項２に記載の発明によれば、空隙欠損部に連通する連通孔を「１つ」穿設するだけで空隙欠損部への樹脂の充填が可能となるので、空隙欠損部のサイズが小さい場合や、複数の空隙欠損部が近接した状態で形成されている場合においても、効果的に修理を行うことができる。
【発明の効果】
【００１６】
本発明によれば、樹脂系複合材製品に形成された空隙欠損部の開口部又は内部の空隙欠損部に連通するように穿設した連通孔を、被覆材で被覆し、製品と被覆材とで囲まれる特定空間を気密状態とし、この特定空間から空気を排出した後に被覆材に樹脂流入孔を穿設して液状の樹脂を空隙欠損部に流入させ硬化させるので、空隙欠損部に樹脂を確実に充填して樹脂未充填部の発生を防止することができる。従って、修理後の製品の品質・強度の低下を阻止することができる。また、柔軟な被覆材を採用しているので、多様な欠損状況に対応することができる。
【発明を実施するための最良の形態】
【００１７】
以下、本発明の実施の形態を、図を用いて詳細に説明する。
【００１８】
[第１の実施の形態]
まず、図１を用いて、本発明の第１の実施の形態に係る欠損修理方法について説明する。本実施の形態においては、繊維強化樹脂複合材で構成された複合材パネル１の端部に形成された空隙欠損部２に修理用の樹脂を充填して修理を行う方法について説明することとする。
【００１９】
まず、複合材パネル１の端部に形成された空隙欠損部２の位置及び範囲を目視及び超音波検査により確認するとともに、空隙欠損部２の内部を真空掃除機で吸引し溶剤洗浄して乾燥させる（欠損部確認洗浄工程）。次いで、空隙欠損部２の開口部２ａを除く部分を、図示していないマスキング用の保護膜で被覆する（マスキング工程）。
【００２０】
次いで、複合材パネル１に形成された開口部２ａの周囲領域を、被覆材としてのバギングフィルム１０で被覆し、被覆した部分の周囲にシーラント２０を配することにより、複合材パネル１とバギングフィルム１０とで囲まれる特定空間を気密状態とする（被覆密閉工程）。バギングフィルム１０で被覆する領域（開口部２ａの周囲領域）の形状や面積は、複合材パネル１の形状や開口部２ａの位置・大きさ等に応じて適宜決めることができる。被覆密閉工程においては、図１に示すように、複合材パネル１に形成された開口部２ａの周囲領域と、バギングフィルム１０と、の間にピールプライ３０を配置する。また、バギングフィルム１０には真空口金１１を設けておき、この真空口金１１の近傍に脱気用のガラスヤーン４０を配置しておく。
【００２１】
次いで、真空金具１１に図示していない吸引装置を接続し、この吸引装置を用いて特定空間からの空気の排出（真空引き）を行い、特定空間内の圧力を所定の真空圧（例えば５６０mmHg）に設定する（真空引き工程）。また、空隙欠損部２の内部に流入する樹脂５の流動性を維持する目的で、図１に示すようにヒートランプ５０を用いて空隙欠損部２を所定温度（例えば約５０℃）まで加熱し、その温度を維持しておく（欠損部加熱工程）。
【００２２】
次いで、バギングフィルム１０の外側に、シーラント等を用いて壁を設けて樹脂溜まり６０を形成し、この樹脂溜まり６０の内部に、液状の修理用の樹脂５を注入して溜める。この際、バギングフィルム１０を隔てて樹脂５を開口部２ａに隣接させるようにする（樹脂溜め工程）。例えば、２液硬化型の樹脂を修理用の樹脂５として採用する場合には、所定温度（例えば５０℃）に加熱した主剤及び硬化剤を図示していない混合容器に注入し、その温度を維持したまま清浄なヘラ等で空気を巻き込まないように両者を充分に混合する。そして、注射器を用いて混合容器の底部付近から樹脂を適量吸い上げ、注射器内の樹脂を樹脂溜まり６０の内部に注入する。
【００２３】
次いで、図１に示すように、バギングフィルム１０及びピールプライ３０の特定部分（開口部２ａに隣接している部分）に針７０を突き刺して樹脂流入孔１２を穿設することにより、樹脂溜まり６０に溜められた液状の樹脂５を、特定空間内の真空圧により、樹脂流入孔１２及び開口部２ａを介して空隙欠損部２の内部に流入させる（樹脂流入工程）。樹脂流入工程においては、樹脂溜まりの内部に樹脂５を適宜補充して、樹脂溜まり６０の内部の樹脂５が流出し切らないようにする。樹脂流入工程は、樹脂５が空隙欠損部２の外部に漏出してピールプライ３０を濡らしていること（空隙欠損部２が樹脂５で満たされたこと）を確認してから所定の含浸時間（例えば約２０分間）経過した時点で終了する。
【００２４】
次いで、真空金具１１から吸引装置を取り外して漏洩止めを行った後、バギングフィルム１０や樹脂溜まり６０等をその位置に残したまま、空隙欠損部２の内部に流入させた樹脂５を硬化させる（樹脂硬化工程）。樹脂硬化工程においては、樹脂溜まり６０の内部に残存する樹脂５もそのまま硬化させる。そして、樹脂５の硬化完了を確認した後、バギングフィルム１０から樹脂溜まり６０や針７０を取り外し、複合材パネル１からバギングフィルム１０や保護膜等を剥がして、複合材パネル１の表面に付着した余剰樹脂を除去する。その後、空隙欠損部２が修理されたことを目視及び超音波検査により確認し、作業を終了する。
【００２５】
以上説明した実施の形態に係る欠損部修理方法においては、複合材パネル１に形成された開口部２ａの周囲領域をバギングフィルム１０で被覆し、複合材パネル１とバギングフィルム１０とで囲まれる特定空間を気密状態とする。そして、この特定空間から空気を排出して特定空間内の圧力を所定の真空圧とした後に、バギングフィルム１０及ピールプライ３０の特定部分（開口部２ａに隣接している部分）に樹脂流入孔１２を穿設することにより、バギングフィルム１０の外側に設けられた樹脂溜まり６０内の液状の樹脂５を、特定空間内の真空圧により空隙欠損部２内に流入させ、硬化させる。
【００２６】
すなわち、特定空間内の空隙欠損部２から空気を排出した状態で、この空隙欠損部２に液状の樹脂５を流入させて硬化させるので、空隙欠損部２全体に樹脂５を確実に充填することができ、樹脂未充填部の発生を防止することができる。従って、修理後の複合材パネル１の品質・強度の低下を阻止することができる。また、柔軟な被覆材であるバギングフィルム１０を採用しているので、複合材パネル１が複雑な曲面を有する場合においても、開口部２ａの周囲領域を容易に被覆して密閉することができる。従って、多様なパネル形状に対応することができるので、修理可能な複合材パネル１の種類がきわめて多くなるとともに、複合材パネル１において修理可能部位が限定されることが少なく、多様な欠損状況に対応することができる。
【００２７】
次に、図２を用いて、本発明の第２の実施の形態に係る欠損修理方法について説明する。本実施の形態においては、繊維強化樹脂複合材で構成された複合材パネル１の内部に形成された複数の空隙欠損部３に樹脂を充填して修理を行う方法について説明することとする。なお、本実施の形態においては、第１の実施の形態で説明した治具・装置と実質的に同一の治具・装置を採用しており、これらには第１の実施の形態と同一の符号を付すこととする。
【００２８】
まず、複合材パネル１の内部に形成された空隙欠損部３の個数、位置及び範囲を超音波検査により確認する（欠損部確認工程）。そして、確認結果に従って、複合材パネル１の表面１ａに穿孔位置を示す目印を描き、穿孔治具を用いて穿孔位置から空隙欠損部３に連通する連通孔４を穿設する（連通孔穿設工程）。この際、真空掃除機を用いて削り屑を吸引するようにする。連通孔穿設工程においては、図２に示すように、３個の空隙欠損部３の全てに連通する「１つ」の連通孔４を穿設している。また、連通孔４の内部を真空掃除機で吸引し溶剤洗浄して乾燥させておく。連通孔４の径の寸法は、樹脂の流入を許容しながら複合材パネル１の品質・強度を低下させないような値に設定する。
【００２９】
次いで、連通孔４を除く部分をマスキング用の保護膜で被覆する（マスキング工程）。次いで、複合材パネル１に形成された連通孔４の周囲領域をバギングフィルム１０で被覆し、被覆した部分の周囲にシーラント２０を配することにより、複合材パネル１とバギングフィルム１０とで囲まれる特定空間を気密状態とする（被覆密閉工程）。バギングフィルム１０で被覆する領域（連通孔４の周囲領域）は、複合材パネル１の形状や連通孔４の位置・大きさ等に応じて適宜決めることができる。被覆密閉工程においては、図２に示すように、複合材パネル１に形成された連通孔４の周囲領域と、バギングフィルム１０と、の間にピールプライ３０を配置する。また、バギングフィルム１０に設けられた真空口金１１の近傍に脱気用のガラスヤーン４０を配置しておく。
【００３０】
次いで、真空金具１１に吸引装置を接続し、この吸引装置を用いて特定空間からの空気の排出（真空引き）を行い、特定空間内の圧力を所定の真空圧（例えば５６０mmHg）に設定する（真空引き工程）。また、連通孔４及び空隙欠損部２の内部に流入する樹脂５の流動性を維持する目的で、ヒートランプ５０を用いて空隙欠損部２を所定温度（例えば約５０℃）まで加熱し、その温度を維持しておく（欠損部加熱工程）。
【００３１】
次いで、バギングフィルム１０の外側に、シーラント等を用いて壁を設けて樹脂溜まり６０を形成し、この樹脂溜まり６０の内部に、液状にした修理用の樹脂５を注入して溜める。この際、バギングフィルム１０を隔てて樹脂５を連通孔４に隣接させるようにする（樹脂溜め工程）。
【００３２】
次いで、図２に示すように、バギングフィルム１０の連通孔４に隣接している部分に針７０を突き刺して樹脂流入孔１２を穿設することにより、樹脂溜まり６０に溜められた液状の樹脂５を、特定空間内の真空圧により、樹脂流入孔１２及び連通孔４を介して空隙欠損部３の内部に流入させる（樹脂流入工程）。樹脂流入工程は、樹脂５が空隙欠損部３の外部に漏出してピールプライ３０を濡らしていること（空隙欠損部３及び連通孔４が樹脂５で満たされたこと）を確認してから所定の含浸時間（例えば約２０分間）経過した時点で終了する。
【００３３】
次いで、真空金具１１から吸引装置を取り外して漏洩止めを行った後、バギングフィルム１０や樹脂溜まり６０等をその位置に残したまま、連通孔４及び空隙欠損部３の内部に流入させた樹脂５を硬化させる（樹脂硬化工程）。樹脂硬化工程においては、樹脂溜まり６０の内部に残存する樹脂５もそのまま硬化させる。そして、樹脂５の硬化完了を確認した後、バギングフィルム１０から樹脂溜まり６０や針７０を取り外し、複合材パネル１からバギングフィルム１０や保護膜等を剥がして、複合材パネル１の表面に付着した余剰樹脂を除去する。その後、空隙欠損部３が修理され連通孔４が塞がれたことを目視及び超音波検査により確認して、作業を終了する。
【００３４】
以上説明した実施の形態に係る欠損部修理方法においては、複合材パネル１の内部に形成された空隙欠損部３に連通する連通孔４を穿設し、この連通孔４の周囲領域をバギングフィルム１０で被覆し、複合材パネル１とバギングフィルム１０とで囲まれる特定空間を気密状態とする。そして、この特定空間から空気を排出して特定空間内の圧力を所定の真空圧とした後に、バギングフィルム１０の特定部分（連通孔４に隣接している部分）に樹脂流入孔１２を穿設することにより、バギングフィルム１０の外側に設けられた樹脂溜まり６０内の液状の樹脂５を、特定空間内の真空圧により空隙欠損部３内に流入させ、硬化させる。
【００３５】
すなわち、特定空間内の空隙欠損部３から空気を排出した状態で、この空隙欠損部３に液状の樹脂５を流入させて硬化させるので、空隙欠損部３全体に樹脂５を確実に充填することができ、樹脂未充填部の発生を防止することができる。従って、修理後の複合材パネル１の品質・強度の低下を阻止することができる。また、柔軟な被覆材であるバギングフィルム１０を採用しているので、複合材パネル１が複雑な曲面を有する場合においても、連通孔４の周囲領域を容易に被覆して密閉することができる。この結果、多様なパネル形状に対応することができるので、修理可能な製品の種類がきわめて多くなるとともに、複合材パネル１において修理可能部位が限定されることが少なく、多様な欠損状況に対応することができる。
【００３６】
また、以上説明した実施の形態に係る欠損部修理方法においては、空隙欠損部３に連通する連通孔を「１つ」穿設するだけで空隙欠損部３への樹脂５の充填が可能となるので、空隙欠損部３のサイズが小さくかつ複数の空隙欠損部３が近接した状態で形成されていても、効果的に修理を行うことができる。
【００３７】
なお、以上の実施の形態においては、繊維強化樹脂複合材で構成された複合材パネル１の空隙欠損部２、３に樹脂５を充填して修理を行う方法について説明したが、パネル以外の他の樹脂系複合材製品に形成された空隙欠損部に樹脂を充填して修理を行う際にも、本発明を適用することができる。
【図面の簡単な説明】
【００３８】
【図１】本発明の第１の実施の形態に係る欠損部修理方法を説明するための説明図である。
【図２】本発明の第２の実施の形態に係る欠損部修理方法を説明するための説明図である。
【図３】（ａ）は樹脂系複合材パネルの端部に形成された空隙欠損部の従来の修理方法を説明するための説明図であり、（ｂ）は従来の修理方法で修理された空隙欠損部の状態を示す説明図である。
【図４】樹脂系複合材パネルの内部に形成された空隙欠損部の従来の修理方法を説明するための説明図である。
【符号の説明】
【００３９】
１    複合材パネル（樹脂系複合材製品）
２    空隙欠損部
２ａ  開口部
３    空隙欠損部
４    連通孔
５    樹脂
１０  バギングフィルム（被覆材）
１２  樹脂流入孔
６０  樹脂溜まり
【図１】
2006187897.tif 000003
【図２】
2006187897.tif 000004
【図３】
2006187897.tif 000005
【図４】
2006187897.tif 000006